【事件の表示】
　特許第３０９１７０４号「Ｖリブドベルト」の請求項１ないし３に係る特許に対する特許異議の申立てについて、次のとおり決定する。
【結　論】
　訂正を認める。
　特許第３０９１７０４号の請求項１ないし３に係る特許を取り消す。
【理　由】
１．手続の経緯
　本件特許第３０９１７０４号は、平成８年１２月２４日の出願に係り、平成１２年７月２１日に特許権の設定の登録がされ、特許掲載公報が平成１２年９月２５日に発行され、その後、平成１３年３月２３日にユニッタ株式会社より特許異議の申立てがあり、取消理由を通知したところ、その指定期間内である平成１３年８月１０日に特許異議意見書の提出と共に訂正請求がされたものである。
　
２．訂正の適否
(1)訂正の内容
　本件訂正請求は全文訂正明細書のとおりに訂正することを請求するものであって、訂正事項は次のとおりである。
(a)訂正事項ａ
　特許請求の範囲の請求項１の記載、
「ベルト長手方向に延びる複数のリブを有するリブゴム層がベルト本体ゴム層の片面に設けられたＶリブドベルトであって、
　上記リブゴム層の各リブ外表面全体、リブゴム層のベルト本体ゴム層に続く側面、ベルト背面及びベルト本体ゴム層の側面が硬化処理されていることを特徴とするＶリブドベルト。」を、
「ベルト長手方向に延びる複数のリブを有するリブゴム層がベルト本体ゴム層の片面に設けられたＶリブドベルトであって、
　上記リブゴム層の各リブ外表面全体、リブゴム層のベルト本体ゴム層に続く側面、ベルト背面及びベルト本体ゴム層の側面からなるベルト外表面全体が硬化処理されていることを特徴とするＶリブドベルト。」と訂正する。
　
(b)訂正事項ｂ
　特許明細書の段落【００１１】の記載中、
「上記リブゴム層の各リブ外表面全体、リブゴム層のベルト本体ゴム層に続く側面、ベルト背面及びベルト本体ゴム層の側面が硬化処理した」を、
「上記リブゴム層の各リブ外表面全体、リブゴム層のベルト本体ゴム層に続く側面、ベルト背面及びベルト本体ゴム層の側面からなるベルト外表面全体を硬化処理した」と訂正する。
　
(c)訂正事項ｃ
　特許明細書の段落【００１４】の記載中、
「リブゴム層の各リブ外表面全体、リブゴム層のベルト本体ゴム層に続く側面、ベルト背面及びベルト本体ゴム層の側面が、塩素化処理や紫外線照射処理によって硬化されていることから、」を、
「リブゴム層の各リブ外表面全体、リブゴム層のベルト本体ゴム層に続く側面、ベルト背面及びベルト本体ゴム層の側面からなるベルト外表面全体が、塩素化処理や紫外線照射処理によって硬化されていることから、」と訂正する。
　
(d)訂正事項ｄ
　特許明細書の段落【００３２】の記載中、
「リブゴム層の各リブ外表面全体、リブゴム層のベルト本体ゴム層に続く側面、ベルト背面及びベルト本体ゴム層の側面を硬化処理させたので、」を、
「リブゴム層の各リブ外表面全体、リブゴム層のベルト本体ゴム層に続く側面、ベルト背面及びベルト本体ゴム層の側面からなるベルト外表面全体を硬化処理させたので、」と訂正する。
　
(2)訂正の目的の適否及び新規事項の追加、拡張・変更の存否
　上記訂正事項ａは、請求項１に係るＶリブドベルトにおいて、硬化処理がされている箇所がベルト外表面全体であることをより明りょうにするものであり、明りょうでない記載の釈明に該当する。
　また、上記訂正事項ｂ〜ｄは、特許請求の範囲の記載と発明の詳細な説明の欄の記載との整合をとるものであり、明りょうでない記載の釈明に該当する。
　そして、いずれの訂正事項も、願書に添付した明細書に記載した事項の範囲内の事項であり、かつ、実質上特許請求の範囲を拡張するものでも、変更するものでもないと認められる。
　
(4)結論
　したがって、上記訂正は、特許法第１２０条の４第２項及び同条第３項で準用する第１２６条第２項及び第３項の規定に適合するので、当該訂正を認める。
　
３．特許異議の申立てについて
(1)本件発明
　訂正が認められた結果、本件請求項１〜３に係る発明は、全文訂正明細書及び図面の記載からみて、その特許請求の範囲の請求項１〜３に記載された事項により特定される次のとおりのものである。
【請求項１】
「ベルト長手方向に延びる複数のリブを有するリブゴム層がベルト本体ゴム層の片面に設けられたＶリブドベルトであって、
　上記リブゴム層の各リブ外表面全体、リブゴム層のベルト本体ゴム層に続く側面、ベルト背面及びベルト本体ゴム層の側面からなるベルト外表面全体が硬化処理されていることを特徴とするＶリブドベルト。」
【請求項２】
「硬化処理は、塩素化処理であることを特徴とする請求項１記載のＶリブドベルト。」
【請求項３】
「硬化処理は、紫外線照射処理であることを特徴とする請求項１記載のＶリブドベルト。」
　
(2)刊行物
　当審で通知した取消理由において引用した、この出願前に頒布された刊行物である実願平５−２９７７０号（実開平６−８７７５３号）のＣＤ−ＲＯＭ（平成６年１２月２２日出願公開。異議申立人ユニッタ株式会社提出の甲第１号証。以下、「刊行物１」という。）及び実願昭５３−１０４３２３号（実開昭５５−２２５１３号）のマイクロフィルム。上記異議申立人提出の甲第２号証。以下、「刊行物２」という。）には、以下の技術が開示されている。
　
[刊行物１]：
　伝動ベルトに関し、図面と共に次の記載がある。
「【請求項１】　ベルト本体を構成するゴム層のプーリと接触する側面のみが塩素化処理されていることを特徴とする伝動ベルト。
　【請求項２】　ベルト本体を構成するゴム層のプーリと接触する側面のみが紫外線照射によりＵＶ処理されていることを特徴とする伝動ベルト。
　【請求項３】　ベルト本体を構成するゴム層がクロロプレン系ゴムで構成されていることを特徴とする請求項１，２記載の伝動ベルト。」（実用新案登録請求の範囲）
「【産業上の利用分野】
　本考案は、Ｖリブドベルト等の伝動ベルトの改良に関し、特に摩耗対策と音対策に関するものである。」（【０００１】）
「その目的とするところは、ベルト本体を構成するゴム層のプーリと接触する側面に特殊な処理を施すことにより、摩擦係数を安定させ、初期摩耗及び音の発生率を低減するとともに、これらのばらつきをなくさんとすることにある。」（【０００６】）
「図１は本考案の実施例に係る伝動ベルトとしてのＶリブドベルトＡを示す。該ＶリブドベルトＡは接着ゴム層１を備えてなり、該接着ゴム層１はクロロプレン系ゴム、例えばクロロプレンゴム（ＣＲ）、アルキル化クロロスルフォン化ポリエチレン（ＡＣＳＭ）、水素化アクリロニトリル−ブタジエンゴム（Ｈ−ＮＢＲ）等、一般にベルトに用いられるゴムにて構成されている。」（【００１２】）
「また、上記接着ゴム層１にはベルト長手方向に延びる複数本の心線２，２，…が埋設され、上記接着ゴム層１の上側には帆布３が貼り合わされているとともに、接着ゴム層１の下側には短繊維４，４，…が混入された３つのリブ５，５，…からなるリブゴム層６が一体に成形されている。このリブゴム層６も上記接着ゴム層１と同様に、クロロプレンゴム（ＣＲ）、アルキル化クロロスルフォン化ポリエチレン（ＡＣＳＭ）、水素化アクリロニトリル−ブタジエンゴム（Ｈ−ＮＢＲ）等、一般にベルトに用いられるクロロプレン系ゴムにて構成されている。」（【００１３】）
「そして、上記接着ゴム層１とリブゴム層６とでベルト本体を構成するゴム層が構成され、本考案の特徴として、このゴム層のうち上記リブゴム層６の各リブ５のプーリと接触する両リブ側面５ａ，５ａのみが塩素化処理や紫外線照射によりＵＶ処理されている。」（【００１４】）
「この塩素化処理や紫外線照射によりＵＶ処理することにより、処理された上記各リブ５のプーリと接触する両リブ側面５ａ，５ａの表面のみを硬化させることができ、これにより摩擦係数を初期から安定させることができ、初期摩耗および音の発生率を低減することができるとともに、これらのばらつきをなくすことができるのである。」（【００１５】）　　　
「なお、各リブ５の両リブ側面５ａ，５ａのみを塩素化処理や紫外線照射によりＵＶ処理し、各リブ５のリブ先端５ｂを塩素化処理等しないのは、該各リブ５のリブ先端５ｂはプーリと接触しない反面、１０〜１５％の歪みを受けるため、塩素化処理等で各リブ５のリブ先端５ｂをも硬化させると早期にクラックが発生するからである。」（【００１６】）
「＜塩素化処理の要領＞
　まず、ＶリブドベルトＡを塩素処理槽に入れ、塩酸１００cc、高度さらし粉５０ｇ、水３０リットルからなる処理液に浸漬して１０分間撹拌する。次いで、この処理後のＶリブドベルトＡを満水状態で水道水を流しっ放しにした容器に浸漬して１０分間水洗する。その後、この水洗後のＶリブドベルトＡを６０〜７０℃に加熱された温水に浸漬し、１０分間煮沸する。しかる後、この煮沸後のＶリブドベルトＡを乾燥器に入れて４０〜５０℃で１０分間乾燥する。その後、この処理済のＶリブドベルトＡのリブ５のリブ先端５ｂを研削して該リブ先端５ｂから硬化層を除去し、硬化層をリブ５のリブ側面５ａのみとする。」（【００２０】）
「＜ＵＶ処理の要領＞
　積算光量５００〜１５００ｍＪ／cm2 、最高強度５００ｍＷ／cm2 で紫外線をＶリブドベルトＡに照射した。その後、この処理済のＶリブドベルトＡのリブ５のリブ先端５ｂおよびリブ底を研削して該リブ先端５ｂおよびリブ底から硬化層を除去し、硬化層をリブ５のリブ側面５ａのみとする。」（【００２１】）
「比較例１では塩素化処理およびＵＶ処理は共にしておらず、比較例２ではリブ５のリブ側面５ａだけでなくリブ５のリブ先端５ｂをも塩素化処理した。処理条件は本発明例１と同じである。」（【００２２】）
「このテスト結果から明らかなように、本発明例１，２では摩擦係数、摩耗量、音の発生率および走行寿命等全ての点で比較例１に比べて優れていることが分かる。なお、表１には比較例２のテストデータは挙げていないが、ベルト評価で走行寿命が８０時間と短命であった。」（【００２９】）
「【考案の効果】
　以上説明したように、請求項１〜３に係る本考案によれば、ベルト本体を構成するゴム層のプーリと接触する側面のみを塩素化処理または紫外線照射によりＵＶ処理したので、上記ゴム層の処理された側面の表面のみを硬化して摩擦係数の初期安定を図り、初期摩耗および音の発生率を低減することができるとともに、これらのばらつきをなくすことができる。」（【００３１】）
　
　図１及び上記摘記記載（特に段落【0012】、【0013】及び【0014】）によれば、刊行物１には、伝動ベルトとして、ベルト長手方向に延びる複数のリブを有するリブゴム層（ベルト本体を構成するゴム層）６が接着ゴム層１の片面に設けられたＶリブドベルトが記載されている。
　そして、段落【0020】【0021】に記載された製造例によれば、リブ側面への硬化層の形成は、塩素化処理やＵＶ処理をまずＶベルト全体に対して施して、外表面全体に硬化層を形成した後、リブ先端やリブ底から硬化層を研削除去することにより行われている。この場合、外表面全体に硬化層が形成された後にリブ先端やリブ底の硬化層が除去されるのであるから、除去箇所以外の外表面には硬化層が残存していることになり、リブゴム層のプーリと接触する側面以外に、ベルト背面に当たる帆布３の表面、接着ゴム層１の側面、リブゴム層６の接着ゴム層１に続く側面にも硬化層が形成されているものと解される。
　以上を総合すると、刊行物１には、次の発明（以下、「引用発明」という。）が開示されているものと認める。
[引用発明]
　ベルト長手方向に延びる複数のリブを有するリブゴム層（ベルト本体を構成するゴム層）６が接着ゴム層１の片面に設けられたＶリブドベルト等の伝動ベルトであって、リブゴム層のプーリと接触する側面、接着ゴム層１の上側に貼り合わされた帆布３の表面及び接着ゴム層１の側面、リブゴム層６の接着ゴム層１に続く側面が、塩素化処理または紫外線照射処理により硬化処理されているもの。
　
[刊行物２]：
　動力伝達用歯付きベルトに関し、図面と共に次の記載がある。
「張力に対して伸長されにくいコードをある間隔で多数本配置した芯体層１１の外側に外側ゴム層１２を有し、該芯体層の内側に歯形状ゴム１３，１３’……を有する歯付きベルトの表面にハロゲン類あるいは塩酸あるいは硫酸などによる化学的なゴムの表面処理あるいは紫外光線の照射など物理的なゴムの表面処理をほどこして硬度の高いゴム表面層１４を生ぜしめたことが特徴である動力伝達用歯付きベルト。」（実用新案登録請求の範囲）
　
(3)対比・判断
(ｉ)請求項１に係る発明について
　請求項１に係る発明（以下、「本件発明１」という。）と、刊行物１に開示された上記引用発明とを対比すると、後者の「リブゴム層（ベルト本体を構成するゴム層）６」は前者の「リブゴム層」に相当し、同様に「接着ゴム層１」は「ベルト本体ゴム層」に、「帆布３」の表面は「ベルト背面」に、それぞれ相当する。
　そして、引用発明においては、研削除去されていない外表面、すなわち、リブゴム層のプーリと接触する側面、接着ゴム層１の上側に貼り合わされた帆布３の表面及び接着ゴム層１の側面、リブゴム層６の接着ゴム層１に続く側面が、塩素化処理または紫外線照射処理により硬化処理されているのであるから、本件発明１の用語を用いると、両者は、「ベルト長手方向に延びる複数のリブを有するリブゴム層がベルト本体ゴム層の片面に設けられたＶリブドベルト」であって、「リブゴム層の各リブ外表面、リブゴム層のベルト本体ゴム層に続く側面、ベルト背面及びベルト本体ゴム層の側面が硬化処理されている」点で一致し、次の点で相違する。
［相違点］：
　本件発明１では、ベルト外表面全体が硬化処理されているのに対し、引用発明は、硬化処理されてない箇所（リブ先端やリブ底）がある点
　
　そこで、上記相違点について検討する。
　刊行物１の請求項１に記載された発明は、「ベルト本体を構成するゴム層のプーリと接触する側面のみが塩素化処理されていることを特徴とする伝動ベルト」であるが（上記摘記記載参照）、その目的は、「摩擦係数を安定させ、初期摩耗および音の発生率を低減するとともに、これらのばらつきをなくさんとする」ことにある（上記摘記【０００６】の記載参照）。そして、刊行物１において「プーリと接触する側面のみ」を硬化処理する理由として、「各リブ５のリブ先端５ｂはプーリと接触しない反面、１０〜１５％の歪みを受けるため、塩素化処理等で各リブ５のリブ先端５ｂをも硬化させると早期にクラックが発生するからである」ことを挙げている（上記【００１６】の摘記記載参照）。この記載から、「プーリと接触する側面のみ」を硬化処理するというよりも、「早期にクラックが発生しない」ように、すなわち耐久性（寿命）の観点から、リブ先端については硬化処理しないものであることが理解できる。
　加えて、刊行物１におけるリブ先端が塩素化処理された例である比較例２（上記摘記【００２２】の記載参照。）のテストデータは挙げられていないが、段落【００２９】の「なお、表１には比較例２のテストデータは挙げていないが、ベルト評価で走行寿命が８０時間と短命であった。」との記載からみると、部材評価やベルト評価における走行寿命以外のデータはリブ先端の硬化層を除去したものの場合と同程度であったことが推測される。
　すなわち、刊行物１における上記の目的はリブ先端の硬化層の有無に拘わらず達成し得るものと解され、「摩擦係数の初期安定を図り、初期摩耗および音の発生率を低減することができるとともに、これらのばらつきをなくすことができる」という効果（上記摘記【００３１】【考案の効果】の記載参照）は、リブ先端に硬化層を残すかどうかに関係なく、硬化層を設けることによって奏されるものと解される。
　さらに、本件明細書の段落【００１４】に記載の、摩耗粉が発生しても集合することがない点の効果についても、表面のゴム層を硬化処理することによる効果であり別異の手段を講じたことによる効果ではない。（この点は、権利者に対して別途行った審尋に対する回答（平成１３年８月１０日付け回答書）によって確認されている。）
　そうすると、Ｖリブドベルトのゴム層の表面層を硬化処理することにより初期摩耗係数を低減すること等の効果が期待できることは刊行物１に開示されているのであるから、摩耗性の観点に着目して、Ｖリブドベルトの外表面全体に硬化処理を施すことが当業者にとって格別困難なこととはいえない。
　したがって、引用発明においてリブ先端（リブ底面）の硬化層を除去しないでおくことは当業者が容易になし得ることとするのが相当である。
　また、歯付ベルトに関するものではあるものの、刊行物２にみられるように摩耗性の観点からベルト表面に硬化処理を施すことは従来から当業者により適宜採用されている技術であることを鑑みると、Ｖリブドベルトの外表面全体を硬化処理すること自体に格別の困難性は見い出せない。
　また、刊行物２の記載にもあるように、刊行物２記載のものは歯付ベルトではあるが、Ｖベルトの外表面全体を硬化処理すること自体、格別困難な技術を要することとはいえない。
　よって、上記相違点に係る本件発明１の構成は、刊行物１及び２に記載された技術に基づいて当業者が容易に想到し得るものと認められる。
　
　権利者は、上記回答書において、刊行物１記載のものについて「リブ側面のみ硬化処理されていてリブ先端を含むその他の箇所は硬化処理されておらず、ベルト外表面全体が硬化処理されている本件発明に比べて摩耗粉の発生量が当然に多く、したがって、摩耗粉の塊も多くなります。」と述べているが、前記のように、刊行物１には実施例でみるとリブ先端を除く外表面が硬化されたもの（引用発明）が開示されているのであり、リブ先端にプーリが接触することは殆ど無いといえるのであるから、引用発明と本件発明１との比較においては、摩耗粉の発生量に実質的な差があるとは考え難い。
　さらに、平成１３年８月１０日付け特許異議意見書において、刊行物１の段落【００１４】の「本考案の特徴として、このゴム層のうち上記リブゴム層６の各リブ５のプーリと接触する両リブ側面５ａ，５ａのみが塩素化処理や紫外線照射によりＵＶ処理されている。」との記載を基に、刊行物１の段落【００２０】及び【００２１】の記載が硬化処理の箇所を明確に記載していないから、Ｖリブドベルトの外表面を硬化処理すると解するのは早計であるとし、刊行物１記載のものは「硬化処理を施している箇所は、ベルト本体を構成するゴム層（接着ゴム層１及びリブゴム層６）のうち、リブゴム層６のしかもリブ側面のみであり、その他の箇所には一切硬化処理は施して」いない旨主張する。また、異議申立人が「刊行物１のＶリブドベルトが外表面全体が硬化処理されている」とする理由の一つ「リング状に形成されたＶリブドベルトのリブのみを処理液に浸漬するのは不可能に近い」との主張に対して、「例えばリング状のＶリブドベルトのリブを外周側に向けて上記リブだけを処理液に浸漬させ、この状態でＶリブドベルトを回転させれば簡単にリブだけを硬化処理することができる」のであるから、「リブのみを硬化処理するのは可能」である旨反論する。
　確かに、上記意見書に述べているような手段により「リブのみの硬化処理」が可能であるとしても、そのためにはそのような何らかの特別な手段を採用する必要があるものと解される。しかしながら、刊行物１の実施例中「硬化処理の要領」として記載されている箇所（段落【００２０】及び【００２１】）の記載は、単に「ＶリブドベルトＡを塩素処理層に入れ」（【００２０】）あるいは「ＶリブドベルトＡに照射した」（【００２１】）とあるのみである。
　それらの箇所の記載からみると、当該箇所に記載された処理において特別な手段を採用しているとは言えず、当該実施例は、まずＶリブドベルト全体を処理するものであり、Ｖリブドベルトの外表面全体に硬化処理を施していると解するのが相当である。
　してみると、やはり、刊行物１には、上記(2)で認定したような「引用発明」が開示されているというべきである。
　
　したがって、本件発明１は、刊行物１及び刊行物２に記載された発明に基づいて当業者が容易に発明をすることができたものである。
　
(ii)請求項２及び３に係る発明について
　請求項２及び３に係る発明は、請求項１記載のＶリブドベルトにおいて、硬化処理を塩素化処理（請求項２）及び紫外線照射処理（請求項３）に限定するものであるが、いずれの処理も、刊行物１及び２に例示されるように、ゴムの硬化処理として慣用されているものにすぎない。
　したがって、請求項２及び３に係る発明についても、本件発明１に対するものと同じ理由により、刊行物１及び刊行物２に記載された発明に基づいて当業者が容易に発明をすることができたものということができる。
　
(4)むすび
　以上のとおりであるから、本件請求項１〜３に係る特許は、特許法第２９条第２項の規定に違反してされたものである。
　したがって、本件請求項１〜３に係る特許は、特許法第１１３条第２号に該当し、取り消されるべきものである。
　よって、結論のとおり決定する。
【異議決定日】
平成１３年９月１１日（２００１．９．１１）
【訂正の要旨】
１．訂正事項ａ
　特許請求の範囲の請求項１の記載、
「ベルト長手方向に延びる複数のリブを有するリブゴム層がベルト本体ゴム層の片面に設けられたＶリブドベルトであって、
　上記リブゴム層の各リブ外表面全体、リブゴム層のベルト本体ゴム層に続く側面、ベルト背面及びベルト本体ゴム層の側面が硬化処理されていることを特徴とするＶリブドベルト。」
を、明りょうでない記載の釈明を目的として、
「ベルト長手方向に延びる複数のリブを有するリブゴム層がベルト本体ゴム層の片面に設けられたＶリブドベルトであって、
　上記リブゴム層の各リブ外表面全体、リブゴム層のベルト本体ゴム層に続く側面、ベルト背面及びベルト本体ゴム層の側面からなるベルト外表面全体が硬化処理されていることを特徴とするＶリブドベルト。」
と訂正する。
２．訂正事項ｂ
　特許明細書の段落【００１１】の記載中、
「上記リブゴム層の各リブ外表面全体、リブゴム層のベルト本体ゴム層に続く側面、ベルト背面及びベルト本体ゴム層の側面が硬化処理した」
を、明りょうでない記載の釈明を目的として、
「上記リブゴム層の各リブ外表面全体、リブゴム層のベルト本体ゴム層に続く側面、ベルト背面及びベルト本体ゴム層の側面からなるベルト外表面全体を硬化処理した」
と訂正する。
３．訂正事項ｃ
特許明細書の段落【００１４】の記載中、
「リブゴム層の各リブ外表面全体、リブゴム層のベルト本体ゴム層に続く側面、ベルト背面及びベルト本体ゴム層の側面が、塩素化処理や紫外線照射処理によって硬化されていることから、」
を、明りょうでない記載の釈明を目的として、
「リブゴム層の各リブ外表面全体、リブゴム層のベルト本体ゴム層に続く側面、ベルト背面及びベルト本体ゴム層の側面からなるベルト外表面全体が、塩素化処理や紫外線照射処理によって硬化されていることから、」
と訂正する。
４．訂正事項ｄ
　特許明細書の段落【００３２】の記載中、
「リブゴム層の各リブ外表面全体、リブゴム層のベルト本体ゴム層に続く側面、ベルト背面及びベルト本体ゴム層の側面を硬化処理させたので、」
を、明りょうでない記載の釈明を目的として、
「リブゴム層の各リブ外表面全体、リブゴム層のベルト本体ゴム層に続く側面、ベルト背面及びベルト本体ゴム層の側面からなるベルト外表面全体を硬化処理させたので、」
と訂正する。
（５４）【発明の名称】
Ｖリブドベルト
（５７）【特許請求の範囲】
　【請求項１】　ベルト長手方向に延びる複数のリブを有するリブゴム層がベルト本体ゴム層の片面に設けられたＶリブドベルトであって、
　上記リブゴム層の各リブ外表面全体、リブゴム層のベルト本体ゴム層に続く側面、ベルト背面及びベルト本体ゴム層の側面
からなるベルト外表面全体
　【請求項２】　硬化処理は、塩素化処理であることを特徴とする請求項１記載のＶリブドベルト。
　【請求項３】　硬化処理は、紫外線照射処理であることを特徴とする請求項１記載のＶリブドベルト。
【発明の詳細な説明】
　【０００１】
　【発明の属する技術分野】
　本発明は、Ｖリブドベルトの改良に関し、特に摩耗粉の粘着防止対策に関するものである。
　【０００２】
　【従来の技術】
　従来より、伝動ベルトとしてのＶリブドベルトにおいては、初期摩耗により発生した摩耗粉が外表面に粘着することがある。この摩耗粉が集合してある一定の大きさの塊（消しゴムの滓のようなものが固まったもの）になると、図４（ａ）に示すように、この塊ａがＶリブドベルトｂのベルト本体ゴム層を構成する接着ゴム層ｃの上面に貼り合わされた帆布ｄの背面に粘着して散在したり、図４（ｂ）に示すように、上記接着ゴム層ｃの下面に一体成形された３つのリブｅを有するリブゴム層ｆのリブ溝の底であるリブ底ｇに粘着して散在するようになる。
　【０００３】
　このように、摩耗粉の塊ａが散在したＶリブドベルトｂを使用すると、上記塊ａが盛り上がってその周辺と段差が形成されているため、Ｖリブドベルトｂがリブドプーリや背面フラットプーリを通過する際に異音（干渉音）が発生するという問題がある。
　【０００４】
　そこで、このような問題点を解決するために、例えば特開平３−１２７８５０号公報に開示されているように、短繊維がベルト厚み方向に垂直に配向するよう混入されたトップゴム層を背面帆布の上に積層したり、あるいはリブゴム層に短繊維を多量に混入するなどして耐摩耗性を向上させるようにしたＶリブドベルトが提案されている。なお、図４（ａ），（ｂ）中、ｈは接着ゴム層ｃに埋設された心線、ｉはリブゴム層ｆに混入された短繊維である。
　【０００５】
　【発明が解決しようとする課題】
　ところが、上述の如くして耐摩耗性を向上させて摩耗粉の発生量を低減しても、Ｖリブドベルトを構成するゴム自体の性質は変わっておらず、長期的に見れば摩耗粉が集合して遅かれ早かれ摩耗粉の付着物である塊が発生することになる。
　【０００６】
　また、上述の如く短繊維が混入されたトップゴム層を設けると、その分だけベルトが厚くなってベルトの屈曲寿命が低下することにもなる。さらに、多量の短繊維をリブゴム層に混入することも同様にベルトの屈曲寿命の低下を招くことになる。
　【０００７】
　また、混入した短繊維は通常、ベルト表面に露出しているため、リブゴム層を砥石で研削加工する際、短繊維の露出部分が研削状態により影響され易く、摩擦係数が不安定になって初期摩耗のばらつきが大きくなることがある。
　【０００８】
　本発明はかかる点に鑑みてなされたものであり、その目的とするところは、異音の原因となる摩耗粉の粘着現象をなくそうとすることにある。
　【０００９】
　【課題を解決するための手段】
　上記の目的を達成するため、本発明は、Ｖリブドベルトの外表面全体の硬度を高めたことを特徴とする。
　【００１０】
　具体的には、本発明は、ベルト長手方向に延びる複数のリブを有するリブゴム層がベルト本体ゴム層の片面に設けられたＶリブドベルトを対象とし、次のような解決手段を講じた。
　【００１１】
　すなわち、本発明の第１の解決手段は、上記リブゴム層の各リブ外表面全体、リブゴム層のベルト本体ゴム層に続く側面、ベルト背面及びベルト本体ゴム層の側面
からなるベルト外表面全体
　【００１２】
　本発明の第２の解決手段は、第１の解決手段において、硬化処理として塩素化処理を採用したことを特徴とする。
　【００１３】
　本発明の第３の解決手段は、第１の解決手段において、硬化処理として紫外線照射処理を採用したことを特徴とする。
　【００１４】
　上記の構成により、本発明の第１〜３の解決手段では、リブゴム層の各リブ外表面全体、リブゴム層のベルト本体ゴム層に続く側面、ベルト背面及びベルト本体ゴム層の側面
からなるベルト外表面全体
　【００１５】
　【発明の実施の形態】
　以下、本発明の実施の形態について図面に基づいて説明する。
　【００１６】
　図１は本発明の実施の形態に係るＶリブドベルトＡを示す。該ＶリブドベルトＡはベルト本体ゴム層を構成する接着ゴム層１を備えてなり、該接着ゴム層１は、例えば、クロロプレンゴム（ＣＲ）、アルキル化クロロスルフォン化ポリエチレン（ＡＣＳＭ）、水素化アクリロニトリル−ブタジエンゴム（Ｈ−ＮＢＲ）等、一般にベルトに用いられるゴムにて構成されている。
　【００１７】
　上記接着ゴム層１にはベルト長手方向に延びる心線２が埋設され、上記接着ゴム層１の上側（ベルト背面側）には、ゴム糊により接着剤処理された帆布３が一体に貼り合わされているとともに、接着ゴム層１の下側には、短繊維４，４，…がベルトの屈曲寿命を低下させない程度に適量だけ混入された３つのリブ５，５，…を有するリブゴム層６が一体に成形されている。このリブゴム層６も上記接着ゴム層１と同様に、例えば、クロロプレンゴム（ＣＲ）、アルキル化クロロスルフォン化ポリエチレン（ＡＣＳＭ）、水素化アクリロニトリル−ブタジエンゴム（Ｈ−ＮＢＲ）等、一般にベルトに用いられるゴムにて構成されている。
　【００１８】
　本発明の特徴として、上記リブゴム層６の各リブ５外表面全体、リブゴム層６の接着ゴム層１に続く側面、ベルト背面である帆布３（ベルト背面表面に出ている接着剤処理に用いたゴム糊）及び接着ゴム層１の側面が硬化処理されている。つまり、ＶリブドベルトＡの外表面全体が硬化処理されている。
　【００１９】
　この硬化処理としては、塩素化処理や紫外線照射処理（ＵＶ処理）を採用すればよい。その要領を下記する。
　【００２０】
　＜塩素化処理の要領＞
　まず、ＶリブドベルトＡを塩素処理槽に入れ、塩酸２４０ｃｃ、高度さらし粉１４０ｇ、水３０リットルからなる処理液に浸漬して１０分間撹拌する。次いで、この処理後のＶリブドベルトＡを３分間水洗した後、自然乾燥する。
　【００２１】
　＜紫外線照射処理の要領＞
　積算光量５００〜１５００ｍＪ／ｃｍ２、最高強度５００ｍＷ／ｃｍ２で紫外線をＶリブドベルトＡに照射した。
　【００２２】
　なお、硬化層としては、外表面から２０μｍもあれば十分である。
　【００２３】
　この塩素化処理や紫外線照射処理を施すことにより、ＶリブドベルトＡの外表面全体を硬化させることができ、ベルト走行中に摩耗粉を発生し難くすることができる。たとえ、摩耗粉が発生しても、摩耗粉を構成するゴムの硬度が上記の硬化処理によって高くなっているので、摩耗粉はそれほど粘着性を有していないことから、摩耗粉が集合して大きな塊になることがなく、この塊がベルト表面に付着することによるベルト走行時の異音を防止することができる。また、表面層だけを硬化していることから、ベルトの屈曲性に悪影響を及ぼすのを防止することができる。
　【００２４】
　次に、塩素化処理により硬化処理したＶリブドベルトＡと、硬化処理していないＶリブドベルトＡとの比較データを表１に示す。表１には４種類のテスト項目を挙げており、このテスト項目のうちリブ面粘着テスト及び耐久テストを図２に示すベルト走行試験機により、耐摩耗テスト及び背面粘着テストを図３に示すベルト走行試験機によりそれぞれ下記の要領にて行った。そのテスト結果を表１に示す。なお、テストに供したＶリブドベルトＡの接着ゴム層１及びリブゴム層６の配合を下記に示す。接着ゴム層１の配合は下記の配合からナイロン短繊維を除いたものである。
　【００２５】
　＜リブ粘着テストの要領＞
　図２に示すように、駆動プーリ（直径１２０ｍｍのＶリブドプーリ、４８５０ｒｐｍ）１０、従動プーリ（直径１２０ｍｍのＶリブドプーリ、負荷１６ＰＳ）１１、テンションプーリ（直径４５ｍｍのＶリブドプーリ）１２及びテンションプーリ（直径８５ｍｍのフラットプーリ）１３にＶリブドベルト（リブ数：６つ、長さ：２０００ｍｍ）Ａを巻き掛け、テンションプーリ１２にＦ１方向に１２０ｋｇｆのセットウェイトを加え、常温雰囲気中で２時間走行させた。ＶリブドベルトＡのテンションプーリ１２，１３両側部分のなす角度θ１，θ２は共に９０°である。
　【００２６】
　＜耐久テストの要領＞
　図２に示すように、駆動プーリ（直径１２０ｍｍのＶリブドプーリ、４８５０ｒｐｍ）１０、従動プーリ（直径１２０ｍｍのＶリブドプーリ、負荷１６ＰＳ）１１、テンションプーリ（直径５５ｍｍのＶリブドプーリ）１２及びテンションプーリ（直径７０ｍｍのフラットプーリ）１３にＶリブドベルト（リブ数：３つ、長さ：１０００ｍｍ）Ａを巻き掛け、テンションプーリ１２にＦ１方向に８５ｋｇｆのセットウェイトを加え、８５±３℃の雰囲気温度で走行させた。Ｖリブドベルト１のテンションプーリ１２，１３両側部分のなす角度θ１，θ２は共に９０°である。
　【００２７】
　＜耐摩耗テストの要領＞
　図３に示すように、駆動プーリ（直径６０ｍｍのＶリブドプーリ、３５００ｒｐｍ）１４及び従動プーリ（直径６０ｍｍのＶリブドプーリ、負荷５．２ＰＳ）１５にＶリブドベルト（リブ数：３つ、長さ：１０００ｍｍ）Ａを巻き掛け、従動プーリ１５にＦ２方向に１２０ｋｇｆのデッドウェイトを加え、２０℃（＋１２℃、−７℃）の雰囲気温度で２４時間走行させ、そのときの重量摩耗率を調べた。
　【００２８】
　＜背面粘着テストの要領＞
　図３に示すように、駆動プーリ（直径７０ｍｍの平クラウンプーリ、３５００ｒｐｍ）１４及び従動プーリ（直径７０ｍｍの平クラウンプーリ、負荷１１．２ＰＳ）１５にＶリブドベルト（リブ数：６つ、長さ：１０００ｍｍ）Ａを背面掛けし、従動プーリ１５にＦ２方向に１２０ｋｇｆのデッドウェイトを加え、室温雰囲気中で５分間走行させた。
　【００２９】
　＜ゴム層の配合＞
　　　　　　　　　　　　　　　　　　　　　（重量部）
　　　　　クロロプレンゴム　　　　　　　　　１００
　　　　　ステアリン酸　　　　　　　　　　　　　１
　　　　　ＭｇＯ　　　　　　　　　　　　　　　　４
　　　　　ＨＡＦ　　　　　　　　　　　　　　　２０
　　　　　ＦＥＦ　　　　　　　　　　　　　　　２０
　　　　　ＤＯＡ　　　　　　　　　　　　　　　　５
　　　　　ＺｎＯ　　　　　　　　　　　　　　　　５
　　　　　老化防止剤　　　　　　　　　　　　　　１
　　　　　ナイロン短繊維　　　　　　　　　　　　５
　【００３０】
　【表１】
　【００３１】
　テストの結果、塩素化処理品では、未処理品と同程度の摩耗が発生しているものと考えられるが、摩耗粉には粘着性は見られず、その塊も発生しなかったが、未処理品では摩耗粉に粘着性が大いに見られ、その塊も多数発生した。また、塩素化処理品では、硬化層が表面層に止まっているため、硬化層が耐熱性及び屈曲性の面において悪影響を及ぼしていないことが判る。
　【００３２】
　【発明の効果】
　以上説明したように、本発明によれば、リブゴム層の各リブ外表面全体、リブゴム層のベルト本体ゴム層に続く側面、ベルト背面及びベルト本体ゴム層の側面
からなるベルト外表面全体
【図面の簡単な説明】
　【図１】
　Ｖリブドベルトの断面図である。
　【図２】
　リブ面の粘着テスト及び耐久テストに用いたベルト走行試験機の構成図である。
　【図３】
　耐摩耗テスト及び背面の粘着テストに用いたベルト走行試験機の構成図である。
　【図４】
　（ａ）は摩耗粉の塊が背面に粘着した状態のＶリブドベルトの斜視図、（ｂ）は摩耗粉の塊がリブ底に粘着した状態のＶリブドベルトを上下逆さにした斜視図である。
　【符号の説明】
　１　接着ゴム層（ベルト本体ゴム層）
　５　リブ
　６　リブゴム層
　Ａ　Ｖリブドベルト